АРХИТЕКТУРНЫЙ ОБЪЕКТ
ARCHITECTURAL OBJECT

Изобретение относится к области производства элементов из геопластика, в частности «холмов» на детских площадках и при изготовлении архитектурных объектов.
Известна полезная модель (патент на полезную модель RU 138683, опубл. 20.03.2014, Бюл. № 8), которая относится к области производства строительных материалов, получаемых окрашиванием фракционированных эластичных материалов черного цвета (резиновая или каучуковая крошка), и может быть использована для получения цветных декоративных покрытий детских и спортивных площадок, в ландшафтном строительстве. Наполнитель цветного покрытия выполнен в виде крошки из эластичного материала черного цвета фракцией 1,0-50,0 мм и содержит два слоя, предварительно и последовательно сформированных на его поверхности нанесением текучих материалов при их последующем затвердевании: первый слой, нанесенный непосредственно на крошку, в виде полиуретановой композиции, пигментного или пастообразного красителя более светлого тона, чем цветной краситель, в соотношении к материалу 10:(0,2-0,5):(0,1-0,5), и второй окрашивающий слой в виде смеси полиуретановой композиции, пигментного или пастообразного цветного красителя в соотношении к материалу 10:(0,1-0,2):(0,01-0,5).
Наиболее близким по технической сущности является травмобезопасный игровой модуль (RU 189692, опубл. 30.05.2019, Бюл. № 16) выполненный в виде объемной фигуры, основа которой состоит из пенопласта, а его наружная поверхность имеет многослойное покрытие, состоящее из последовательно расположенных слоев эластичного материала, полимеров, краски и не менее одного слоя лака.
Недостатками вышеуказанных технических решений является то, что они не обладают высокими прочными характеристиками.
Задачей, на решение которой направлено заявляемое изобретение, является разработка конструкции архитектурных объектов различных форм.
3
Данная задача решается за счет того, что архитектурный объект состоит из основы, выполненной из пенополистирола, которой придана определенная форма, на которую нанесены последовательно слои, в качестве пенополистирола используют листы экструдированного пенополистирола плотностью 25-35 кг/м, склеенные между собой клей-пеной на основе полиуретана, на указанные листы последовательно нанесены: слой стеклофибробетона с армирующей сеткой, слой грунта, состоящий из скипидара 5 мас.% и полиуретанового клея 95 мас.%, и слой крошки из этилен-пропиленового каучука, перемешанной с полиуретановым клеем при соотношении клея к крошке 1:5, при этом стеклофибробетон получен из смеси, содержащей портландцемент ПЦ500 Д0, песок фракции 1,5-3 мм, стеклофибру, микрокремнезём, полимер-акриловую дисперсию и воду при следующем соотношении компонентов, мас.%:
портландцемент ПЦ500 Д0
22,0-26,0
песок фракции 1,5-3 мм
60,0-65,0
стеклофибра
0,65-0,85
микрокремнезём
2,2-2,6
полимер-акриловая дисперсия
3,0-4,0
вода
5,55-7,5
Техническим результатом, на достижение которого направлено заявленное техническое решение, является повышение устойчивости и одновременной легкости конструкции, максимальная детализация объекта при физическом воплощении в материале.
Заявленное решение поясняется чертежами, на которых изображено:
- на фиг.1 - изделие в разрезе,
- на фиг.2-4 – готовые архитектурные объекты.
Элемент архитектурного объекта состоит из основы 1, выполненной из пенополистирола и клей – пены с увеличенными адгезионными свойствами, слоя стеклофибробетона 2 с армирующей сеткой, и верхнего слоя крошки 3 из этилен-пропилен-диенового мономера (ЭПДМ, EPDM, т.е. крошка из этилен-пропиленового каучука).
3
Основа декоративного изделия состоит из листов экструдированного пенополистирола плотностью 25-35 кг/м. Связующим компонентом для соединения листов пенополистирола является клей-пена с увеличенными адгезионными свойствами и уменьшенным вторичным расширением в местах соединений стыков. В качестве такого клея используется в основном клей на основе полиуретана, например, Penoplex Fastfix. Клей склеивает листы пенополистирола между собой для придания конструкции большей прочности, монолитности, неподвижности и устойчивости к разрушению.
Из соединенных листов формируется форма будущего изделия или архитектурного объекта. На пенополистирол наносится слой стеклофибробетона, на который далее наносится слой ЭПДМ крошки.
Слой стеклофибробетона выполняется толщиной 30-70 мм и зависит от места нанесения и планируемых нагрузок. Состав стеклофибробетона, мас.%:
портландцемент ПЦ500 Д0
22,0-26,0
песок фракции 1,5-3 мм
60,0-65,0
стеклофибра
0,65-0,85
микрокремнезём
2,2-2,6
полимер-акриловая дисперсия
3,0-4,0
вода техническая
5,55-7,5
3
Слой стеклофибробетона укрепляется армирующей сеткой. Армирующая сетка представляет собой фасадную щелочестойкую сетку с ячейкой 5х5 мм плотностью 160 г/м, выполненную из высококачественных нитей стекловолокна, пропитанных полимерным составом для бетона, содержащим дисперсию акрилового сополимера, например, полимерный состав Forton VF-774.
Слой из ЭПДМ крошки выполняется толщиной 10-40 мм и зависит от формы объекта и его назначения. ЭПДМ крошка перемешивается с клеями, пригодными для приклеивания ЭПДМ крошки, например, полиуретановый клей или аналогичные однокомпонентные клеи, при соотношении клея к крошке 1:5. Применяется ЭПДМ крошка различной плотностью и фракциями в зависимости от формы объекта и его назначения.
Для удержания ЭПДМ крошки на слой стеклофибробетона нанесен грунт, состоящий из скипидара 5 мас.% и полиуретанового клея 95 мас.%.
Заявленное техническое решение поясняется следующими примерами.
Пример 1.
Была изготовлена конструкция в форме дольки арбуза (фиг.2).
Основа выполнена из слоя листов пенополистирола, который уложен в форме дольки арбуза, листы склеены между собой клей-пеной. Далее был уложен слой стеклофибробетона с армирующей сеткой толщиной 40-60 мм, в местах изгиба слой стеклофибробетона толще. Стеклофибробетон был приготовлен из следующих компонентов мас.%:
портландцемент ПЦ500 Д0
25
песок фракции 1,5-3 мм
62,5
стеклофибра
0,65
микрокремнезём
2,2
полимер-акриловая дисперсия
3
вода
6,65
На слой высохшего стеклофибробетона был нанесен грунт, состоящий из скипидара 5 мас.% и полиуретанового клея 95 мас.%.
Поверх грунта нанесен слой из ЭПДМ крошки толщиной 10 мм. Крошка ЭПДМ перемешана с клеем при соотношении клея к крошке 1:5.
Пример 2.
Была изготовлена конструкция в форме холма (фиг.3).
Основа выполнена из слоя листов пенополистирола, который уложен в форме холма, листы склеены между собой клей-пеной. Далее был уложен слой стеклофибробетона с армирующей сеткой толщиной 30-70 мм в зависимости от места изделия. Стеклофибробетон был приготовлен из следующих компонентов мас.%:
портландцемент ПЦ500 Д0
22
песок фракции 1,5-3 мм
65
стеклофибра
0,85
микрокремнезём
2,6
полимер-акриловая дисперсия
4
вода
5,55
На слой высохшего стеклофибробетона был нанесен грунт. Поверх грунта нанесен слой из ЭПДМ крошки толщиной 20-40 мм. Крошка ЭПДМ перемешана с клеем при соотношении клея к крошке 1:5.
Пример 3.
Была изготовлена конструкция в форме подводной лодки (фиг.4).
Основа выполнена из слоя листов пенополистирола, который уложен в форме подводной лодки, листы склеены между собой клей-пеной. Далее был уложен слой стеклофибробетона толщиной 45-65 мм с армирующей сеткой. Стеклофибробетон был приготовлен из следующих компонентов мас.%:
портландцемент ПЦ500 Д0
26
песок фракции 1,5-3 мм
60
стеклофибра
0,7
микрокремнезём
2,4
полимер-акриловая дисперсия
3,4
вода
7,5
На слой высохшего стеклофибробетона был нанесен грунт, состоящий из скипидара 5 мас.% и полиуретанового клея 95 мас.%. Поверх грунта нанесен слой из ЭПДМ крошки толщиной 40 мм. Крошка ЭПДМ перемешана с клеем при соотношении клея к крошке 1:5.
Посредством применения указанных материалов заявленный элемент архитектурного объекта обладает рядом следующих преимуществ:
1. может быть выполнен любого размера;
2. может быть выполнен в виде любой формы;
3. обладает легкостью конструкции и при этом не требуется наличие фундамента;
4. обладает высокими прочностными характеристиками посредством применения указанных материалов.